"A化合物A-i~A-v式中、aは、2~50である、A-ivR-NH-3-N-2-N-3-NH-R、但し、Rは、であるものとし、からなる群から選択された、少なくとも2つの立体障害アミン、BB-iおよびB-iiからなる群から選択された少なくとも1つの化合物、C式C-i式中、R1は、-r-R5であり、その中で、rは、2~100であり、かつR5は、分枝鎖状C1~C18アルキルまたは直鎖状C1~C18アルキルであり、R2は、直鎖状C8~C20アルキルおよび/または分枝鎖状C8~C20アルキルであり、R3は、1~3個の環窒素原子を含む、C6~C12アリール、ジ-C1~C4ジアルキル-アミノC2~C6アルキレンまたはC2~C12アミノアリールであり、その際、アリールおよびアミノアリールは、非置換であるかまたはC1~C4アルキルによって置換されており、R4は、HまたはCH3であり、nおよびqは、独立して、3~100の整数であり、およびmおよびpは、独立して、0~100であるで示される分散剤、およびD可塑剤を含む組合せ添加剤。成分Aが2つの立体障害アミンA-iおよびA-iiである、請求項1記載の組合せ添加剤。成分Bが化合物B-iである、請求項1または2記載の組合せ添加剤。成分Cにおいて、R1は、-rR5であり、その中で、rは、2~20であり、およびR5は、直鎖状C1~C4アルキルであり、R2は、直鎖状C10~C18アルキルおよび/または分枝鎖状C10~C18アルキルであり、R3は、ピリジンであり、R4は、Hであり、nは、20~90の整数であり、qは、5~30の整数であり、mは、0~60の整数であり、およびpは、0~30の整数である、請求項1から3までのいずれか1項に記載の組合せ添加剤。成分Dは、シクロヘキサンジカルボン酸エステル、フタレート、トリメリテート、アジペート、マレエート、ベンゾエート、シトレート、植物油、スクシネート、セバケート、脂肪酸エステル、スルホンアミド、有機ホスフェート、グリコール、ポリエーテル、ポリブテン、アセチル化されたモノグリセリド、アルキルスルホン酸フェニルエステルおよびこれらの混合物からなる群から選択された可塑剤である、請求項1から4までのいずれか1項に記載の組合せ添加剤。付加的に他の添加剤Eを含む、請求項1から5までのいずれか1項に記載の組合せ添加剤。他の添加剤Eは、溶剤、界面活性剤、酸化防止剤、光安定剤、金属不活性剤、ホスファイト、ホスホナイト、ヒドロキシルアミン、ニトロン、チオ相乗剤、過酸化物スカベンジャー、塩基性共安定剤、充填剤、補強剤、滑剤、乳化剤、顔料、染料、レオロジー添加剤、触媒、流れ調整剤、蛍光増白剤、難燃剤、静電防止剤、ベンゾフラノン、インドリノン、抗ガス退色剤、樹脂Fおよびこれらの組合せからなる群から選択される、請求項6記載の組合せ添加剤。成分Aの質量比が1:0.1~10であり、A対Bの質量比が1:0.1~20であり、A対Cの質量比が10:0.1~20であり、A対Dの質量比が1:0.1~50であり、および成分Eが存在する場合には、C対Eの質量比は、1:0.01~30である、請求項1から7までのいずれか1項に記載の組合せ添加剤。I光、酸素および/または熱による分解を受けやすい有機材料、およびII請求項1から8までのいずれか1項に記載の組合せ添加剤を含む組成物。成分Iが封止剤または二次接着剤である、請求項9記載の組成物。成分Iがポリスルフィドからなる基体、ゴムからなる基体、アクリレートからなる基体、シリコーンからなる基体、官能化ポリエーテルからなる基体、官能化ポリエステルからなる基体、官能化ポリアクリレートからなる基体および官能化ポリウレタンからなる基体から選択されたものである、請求項9または10記載の組成物。成分IIが成分I1質量部当たり0.005~0.5質量部である、請求項9から11までのいずれか1項に記載の組成物。光、酸素および/または熱による分解に対して光、酸素および/または熱による分解を受けやすい有機材料を安定化するための、請求項1から8までのいずれか1項に記載の組合せ添加剤の使用。請求項1から8までのいずれか1項に記載の組合せ添加剤を有機材料に塗布するかまたは当該添加剤を有機材料中に配合することによって、光、酸素および/または熱による分解に対して、光、酸素および/または熱による分解を受けやすい有機材料を安定化するための方法。例分散剤Cの合成:次の実施例は、本発明を説明する。略符号および試薬:GPC:ゲル浸透クロマトグラフィー、PS標準:GPC較正のためのポリスチレン標準、THF:テトラヒドロフラン、MPA:1-メトキシ-2-プロピルアセテート、nBA:n-ブチルアクリレート、MeOH:メタノール、PD:多分散度。試料の多分散度は、Mnによって除された質量平均分子量Mwとして規定され、および分布幅がどの位狭いかの指標を与える。SC=ハロゲン湿度分析器HalogendryerMettlerToledoHR73による固体含量測定150°Cで、試料0.5g。結果は、質量として得られる。AV=DIN16945/5.61989に従ってmgKOH/gとして測定したアミン価、VSC=規定された温度でブルックフィールド粘度計型式DV-EによるDIN53019、第1部1980に従うmPasまたはPasとしての動的粘度、LIAL:LIAL登録商標125A:207g/molの平均Mwを有する、SasalOlefinsandSurfactantsGmbH社からの直鎖状C12~15アルカノールと分枝鎖状C12~15アルカノールとの混合物比43:57、MPEG500:AldrichInc.社から入手可能な、500の平均MWを有するポリエチレングリコールモノメチルエーテル、4VP:SchenectadyInternational社から入手可能な4-ビニルピリジン、LitOBu:AldrichInc.社から入手可能なリチウム-tert-ブトキシレート、LiOMe:AldrichInc.社から10のメタノール溶液として入手可能なリチウムメトキシド、NOR01:英国特許第2335190号明細書の記載に従って製造された、重合調節剤。命名法に基づく一般的な注釈および高分子量相溶化剤のための本明細書中に記載された式幾つかの生成物は、ランダムに進行するエステル交換反応によって製造される。これは、複数の式によって適切には表わされておらず、それによれば、実施例Dにおける式のように、ブチルエステルのブロックおよびMPEG500エステルのブロックが存在すると思われる。それにも拘わらず、これらの式は、実証となる。前記式とは異なり、ポリマーの一部分がランダムでありかつ一部分がブロックである、略記された名称は、より良好に表わされている。ABブロックコポリマーの一般的な構造上記一般式は、エステルR1およびR2が1つのブロック内にブチルエステルと一緒に共-co-でランダムに存在し、複数のインデックスmおよびpがエステル交換後のそれぞれのエステルの概算されたモル量を示しかつ0~100の数であることを示す。nmpの総和は、xであり、この場合xは、エステル交換されていない基礎ポリマーにおけるn-ブチルエステルの元来の量であり、およびnは、エステル交換後に残留するn-ブチルエステルである。nおよびqの数は、少なくとも3であり、この場合qは、第2のブロックのモノマー単位の量である。第1のブロックAブロックは、-b-によって示された第2のBブロックに結合しており、この場合R3は、アリール基、ジアルキル-アミノアルキレン基またはアミノアリール基を表わし、およびR4は、メチルまたはHである。しかし、略記された名称は、ポリマーの両側の末端基を意味するものではない、すなわち、例えば実施例Dにおける1-フェニルエチル基およびNOR断片:ポリ[nBA-co-MPEG500A]-b-4VPであることに留意すべきである。ポリマーおよびコポリマーの製造実施例A:直鎖状ポリマーポリnBAの合成電磁攪拌棒、冷却器、温度計、滴下漏斗を有する三口の1000mlの丸底フラスコ中に、n-ブチルアクリレート249.2gnBA、128.17g/mol、NOR0114.2g317.48g/molおよびMPA202.7gを添加し、3回N2/真空で脱ガスし、および約8モルの変換が達成されるまで、135°Cで重合する。nBA562.6gを滴下漏斗を用いる反応に徐々に添加し、および約48モルが変換されるまで、N2の下で135°Cで重合する。残留するモノマーおよび溶剤を80°Cおよび12ミリバールで留去する。収率47388g、GPCTHF、PS標準、Mn=7800g/mol、PD=1.27、液体。SC=98.75、VSC=8560mPas.1H-NMRによる分析に従って、重合度は、x=78である。実施例B:直鎖状コポリマーポリnBA-b-4VPの合成電磁攪拌棒、冷却器、温度計を有する三口の500mlの丸底フラスコ中に、nBA約74単位の重合度1HNMRによるを有する実施例Aに従うポリnBA267.7g、4-ビニルピリジン88.6g4VP、MW=105g/molおよびMPA99.6gを添加し、3回N2/真空で脱ガスし、およびN2の下で125°Cで8時間、重合する。残留するモノマーおよび溶剤を、98を上廻る固体含量が達成されるまで、80°Cおよび20ミリバールで留去する。実施例Bは、褐色がかった、高度に粘稠な液体として得られる320g。GPCTHF、PS標準は、Mn=8600g/molおよびPD=1.24を生じた。ブロックの長さは、x=nBA73単位およびq=4VP15単位として1HNMRによって測定される。AV=72.2KOH/g。実施例C:実施例BのMPA溶液実施例Bのポリマー184.0gを50°CでMPA中に溶解し、約80のSCにする。生成物を、80.6のSC、58.7mgKOH/gのAVおよび68.7PasのVSC20°Cを有する、黄色がかった褐色の液体として得る。実施例D:ポリ[nBA-co-MPEG500A]-b-4VPの合成電磁攪拌棒、蒸留カラムおよびドライアイスアセトン冷却を装備した350mlのフラスコ中で、実施例Cに従い製造された、MPA中のポリnBA-b-4VP150.0gを、MPEG50080.0gと混合する。90°Cで、溶剤を減圧下で留去し、さらに1時間130°Cに加熱し、微少量の水分を除去する。LiOtBu800mgを3回に分けて115~130°Cで6時間で添加する。形成されたn-ブタノール約11.8gを減圧20ミリバール下で留去し、98.9のSCにして、Dを褐色がかった粘稠な液体188gとして生じる。AVを54.4mgKOH/gで測定する。GPCならびに1H-NMRによる分析は、MPEG-OHの完全な変換を示す。GPC:Mn=9120g/mol、PD=1.87。Dの組成は、1HNMRにより、ポリ[mBA58-co-MPEG500A15]-b-4VP15として測定される。実施例E~HポリマーDについての記載と同様に、MPEG500を含むブロックポリマーE~Jを、第1表に示したモル比を有する褐色がかった粘稠な液体として製造する。実施例J~N20°Cで1000mPas未満の粘度を有する、褐色がかった黄色の液体として実施例Cと同様に製造された、ポリマーD~HのMPA溶液固体含量約50を第2表中に示した。実施例P:ポリ[nBA-co-LIALA]-b-4VPの合成電磁攪拌棒、蒸留カラムおよびドライアイスアセトン冷却を装備した350mlのフラスコ中で、実施例Bに従い製造された、ポリnBA-b-4VP169.6gを、LIAL125A42.4gMW207と混合する。この反応物質を130°Cに加熱し、および10のLiOMe1.0gMeOH中で10を2回に分けて115~130°Cで6時間で添加する。形成されたn-ブタノール約15.3gを減圧20ミリバール下で留去し、99.8のSCにして、P195gを褐色がかった高度に粘稠な液体として生じる。GPCならびに1H-NMRによる分析は、LIAL-OHの95を上廻る変換を示す。この組成は、ポリ[nBA61-co-LIALA14]-b-4VP15として1HNMRによって測定される。GPC分析は、9430g/molのMnおよび1.34のPDをもたらす。純粋なポリマーの粘度は、RTで990Pasで測定される。ポリマーのAVは、62.6mgKOH/gで見出される。実施例Q:ポリ[nBA-co-MPEG500A-co-LIALA]-b-4VPの合成電磁攪拌棒、蒸留カラムおよびドライアイスアセトン冷却を装備した350mlのフラスコ中で、実施例Bに従い製造された、ポリnBA-b-4VP202.6gを、LIAL125A33.75gMW207およびMPEG500101.2gと混合する。この反応物質を130°Cに加熱し、およびLiOtBu500mgを2回に分けて120~130°Cで7時間で添加する。形成されたn-ブタノール約27gを減圧20ミリバール下で留去し、99.2のSCにして、Q309gを褐色がかった高度に粘稠な液体として生じる。GPCならびに1H-NMRによる分析は、アルコールの95を上廻る変換を示す。この組成は、ポリ[nBA45-co-MPEG500A11-co-LIALA9]-b-4VP14として1HNMRによって測定される。GPC分析は、11830g/molのMnおよび1.44のPDをもたらす。純粋なポリマーの粘度は、RTで348Pasで測定される。ポリマーのAVは、46.2mgKOH/gで見出される。使用例1.LS光安定剤分散液組合せ添加剤の製造光安定剤ブレンドZ:1:1:3の質量比での立体障害アミンA-iとA-iiTinuvin登録商標622および144と化合物B-iTinuvin登録商標312。LS分散液を2つの異なる方法で製造する詳細については、第3表参照のこと:方法A:下記に示された配合物を、分散機DAS200上で物質/パール比=1/2で2mmのガラスバールを使用して製造する。分散時間:約0°Cで外部冷却システムを用いて1000rpmで90分間。LS粉末を混合前に液体成分可塑剤分散剤に添加する。配合表:光安定剤ブレンドZ20分散剤または分散剤配合物X1.2または2.4可塑剤100-20X78.8または77.6方法Aに従うLS分散液を均一な不透明で白色のチキソトロープ液体として得る。方法B:下記に示した配合物は、次のビーズを使用することによって室温で、閉鎖ループで0.6lのミルチャンバーDYNO-Mill;製造業者:WAB、スイスを使用してビーズミル上でスケールアップして準備される:指示された時間で0.8~1.0mmのSilibeadsPremium。粉砕時間:試料8105時間試料9165分間配合表:光安定剤ブレンドZ20分散剤X1.2可塑剤100-20X78.8または77.6方法Bに従うLS分散液を均一な不透明で白色のチキソトロープ液体として得る。2.透明なMS配合物中への光安定剤分散液組合せ添加剤の混合および塗布方法AまたはBによって製造された上記の光安定剤分散液0.8g全配合物に対して活性LS1.25に相当するを、直ちに使用可能な商業的なMS封止剤12gUHU/商品番号:47855-中性の架橋シラン変性ポリマーポリエーテル骨格に添加し、SpeedMixerTMDAC800FVZ中で60秒間2100rpmの速度で室温で一緒に混合する。次に、第3表に従う、準備のできた、配合された封止剤を、ガラス基体にナイフコーターで2mmの厚さで10cm2の面積に直ちに塗布し、かつ室温で24時間硬化する。生じるフィルムは、評価され、参考例と比較される第3表中の試料0および1。第3表中の参考試料0:LSなしの元来のMSポリマー封止剤のフィルムは、製造され、十分な透明度を示す。第3表中の参考試料1:この試料において、LSの未処理の粉末形は、封止剤材料中に配合される。LS粉末は、その大きな粒径のために、封止剤試料1中に不均一に分配される。LSの大きな粒子は、目視的に簡単にアクセスされ、および封止剤フィルムの不均一な外観を引き起こす。可塑剤:1DIDP:Palatinol登録商標10-P、BASFSE社からのビス-2-プロピルヘプチルフタレート、2DINCH:Hexamoll登録商標DINCH:ジカルボン酸エステル:BASFSE社からのジ-イソノニルシクロヘキサン-1,2-ジカルボキシレート、目視的評価透明度および透過度hazinessおよび粒子数は、ASTM-1003に従って目視的に評価され、かつヘイズガードプラスHazegardplus分光計と相互に関連している。この目視的評価は、各試料について二重測定することに基準を置いている。目視的評価のレベルは、次の第4表においてまとめられているように、規定ASTM-1003に従って異なるグループに分類されることができる。"